【手続補正書】
【提出日】平成16年4月7日(2004.4.7)
【手続補正１】
【補正対象書類名】明細書
【補正対象項目名】発明の名称
【補正方法】変更
【補正の内容】
【発明の名称】レーザ切断性が優れた厚鋼板及びその製造法


【手続補正２】
【補正対象書類名】明細書
【補正対象項目名】特許請求の範囲
【補正方法】変更
【補正の内容】
【特許請求の範囲】
【請求項１】
質量％で、
Ｃ：０．０６〜０．３％、
Ｓｉ：０．５％以下、
Ｍｎ：０．４〜１．５％、
Ｐ：０．０１５％以下、
Ｓ：０．０１％以下、
Ａｌ：０．０５％以下、
Ｏ：０．００３５％以下、
Ｎ：０．００６％以下
を含有し、残部が鉄および不可避的不純物からなり、鋼板のスケール中の空孔（ボイド）率とスケールと地鉄界面の剥離割合の合計が１５％以上であることを特徴とするレーザ切断性が優れた厚鋼板。
【請求項２】
更に鋼成分が質量％で、
Ｔｉ：０．０２％以下、
Ｎｂ：０．０６％以下、
Ｖ：０．０４％以下、
Ｎｉ：０．３％以下、
Ｃｕ：０．３％以下、
Ｍｏ：０．７％以下
の内の１種または２種以上を更に加えたことを特徴とする請求項１記載のレーザ切断性が優れた厚鋼板。
【請求項３】
質量％で、
Ｃ：０．０６〜０．３％、
Ｓｉ：０．５％以下、
Ｍｎ：０．４〜１．５％、
Ｐ：０．０１５％以下、
Ｓ：０．０１％以下、
Ａｌ：０．０５％以下、
Ｏ：０．００３５％以下、
Ｎ：０．００６％以下
を含有し、残部が鉄および不可避的不純物からなる鋼を連続鋳造法によってスラブとし、その後１１００℃以下の温度に再加熱後、圧延開始時にデスケーリングによりスケールを排除し、圧延をＴａ±２０℃の温度で終了し、その後放冷して鋼板のスケール中の空孔（ボイド）率とスケールと地鉄界面の剥離割合の合計が１５％以下とすることを特徴とするレーザ切断性が優れた厚鋼板の製造法。
ここで、Ｔａ＝１．２５Ｔｓ−４４０（℃）
Ｔａ：圧延終了温度（℃）        Ｔｓ：スラブ加熱温度（℃）
【請求項４】
質量％で、
Ｃ：０．０６〜０．３％、
Ｓｉ：０．５％以下、
Ｍｎ：０．４〜１．５％、
Ｐ：０．０１５％以下、
Ｓ：０．０１％以下、
Ａｌ：０．０５％以下、
Ｏ：０．００３５％以下、
Ｎ：０．００６％以下
を含有し、残部が鉄および不可避的不純物からなる鋼を連続鋳造法によってスラブとし、その後１１００℃以下の温度に再加熱後、圧延開始時にデスケーリングによりスケールを排除し、圧延をＴａ±２０℃の温度で終了し、その後水冷して鋼板のスケール中の空孔（ボイド）率とスケールと地鉄界面の剥離割合の合計が１５％以下とすることを特徴とするレーザ切断性が優れた厚鋼板の製造法。
ここで、Ｔａ＝１．２５Ｔｓ−４４０（℃）
Ｔａ：圧延終了温度（℃）        Ｔｓ：スラブ加熱温度（℃）
【請求項５】
質量％で、
Ｃ：０．０６〜０．３％、
Ｓｉ：０．５％以下、
Ｍｎ：０．４〜１．５％、
Ｐ：０．０１５％以下、
Ｓ：０．０１％以下、
Ａｌ：０．０５％以下、
Ｏ：０．００３５％以下、
Ｎ：０．００６％以下
を含有し、
Ｔｉ：０．０２％以下、
Ｎｂ：０．０６％以下、
Ｖ：０．０４％以下、
Ｎｉ：０．３％以下、
Ｃｕ：０．３％以下、
Ｍｏ：０．７％以下
の内の１種または２種以上を更に加え、残部が鉄および不可避的不純物からなる鋼を連続鋳造法によってスラブとし、その後１１００℃以下の温度に再加熱後、圧延開始時にデスケーリングによりスケールを排除し、圧延をＴａ±２０℃の温度で終了し、その後放冷して鋼板のスケール中の空孔（ボイド）率とスケールと地鉄界面の剥離割合の合計が１５％以下とすることを特徴とするレーザ切断性が優れた厚鋼板の製造法。
ここで、Ｔａ＝１．２５Ｔｓ−４４０（℃）
Ｔａ：圧延終了温度（℃）        Ｔｓ：スラブ加熱温度（℃）
【請求項６】
質量％で、
Ｃ：０．０６〜０．３％、
Ｓｉ：０．５％以下、
Ｍｎ：０．４〜１．５％、
Ｐ：０．０１５％以下、
Ｓ：０．０１％以下、
Ａｌ：０．０５％以下、
Ｏ：０．００３５％以下、
Ｎ：０．００６％以下
を含有し、
Ｔｉ：０．０２％以下、
Ｎｂ：０．０６％以下、
Ｖ：０．０４％以下、
Ｎｉ：０．３％以下、
Ｃｕ：０．３％以下、
Ｍｏ：０．７％以下
の内の１種または２種以上を更に加え、残部が鉄および不可避的不純物からなる鋼を連続鋳造法によってスラブとし、その後１１００℃以下の温度に再加熱後、圧延開始時にデスケーリングによりスケールを排除し、圧延をＴａ±２０℃の温度で終了し、その後水冷して鋼板のスケール中の空孔（ボイド）率とスケールと地鉄界面の剥離割合の合計が１５％以下とすることを特徴とするレーザ切断性が優れた厚鋼板の製造法。
ここで、Ｔａ＝１．２５Ｔｓ−４４０（℃）
Ｔａ：圧延終了温度（℃）        Ｔｓ：スラブ加熱温度（℃）
【手続補正３】
【補正対象書類名】明細書
【補正対象項目名】０００１
【補正方法】変更
【補正の内容】
【０００１】
【発明が属する技術分野】
本発明は建設機械、建築、橋梁分野等で使用されるレーザ切断性が優れた厚鋼板及びその製造法に関するものである。


【手続補正４】
【補正対象書類名】明細書
【補正対象項目名】００１１
【補正方法】変更
【補正の内容】
【００１１】
（１）  質量％で、
Ｃ：０．０６〜０．３％、
Ｓｉ：０．５％以下、
Ｍｎ：０．４〜１．５％、
Ｐ：０．０１５％以下、
Ｓ：０．０１％以下、
Ａｌ：０．０５％以下、
Ｏ：０．００３５％以下、
Ｎ：０．００６％以下
を含有し、残部が鉄および不可避的不純物からなり、鋼板のスケール中の空孔（ボイド）率とスケールと地鉄界面の剥離割合の合計が１５％以上であることを特徴とするレーザ切断性が優れた厚鋼板。
（２）  更に鋼成分が質量％で、
Ｔｉ：０．０２％以下、
Ｎｂ：０．０６％以下、
Ｖ：０．０４％以下、
Ｎｉ：０．３％以下、
Ｃｕ：０．３％以下、
Ｍｏ：０．７％以下
の内の１種または２種以上を更に加えたことを特徴とする上記（１）記載のレーザ切断性が優れた厚鋼板。
（３）  質量％で、
Ｃ：０．０６〜０．３％、
Ｓｉ：０．５％以下、
Ｍｎ：０．４〜１．５％、
Ｐ：０．０１５％以下、
Ｓ：０．０１％以下、
Ａｌ：０．０５％以下、
Ｏ：０．００３５％以下、
Ｎ：０．００６％以下
を含有し、残部が鉄および不可避的不純物からなる鋼を連続鋳造法によってスラブとし、その後１１００℃以下の温度に再加熱後、圧延開始時にデスケーリングによりスケールを排除し、圧延をＴａ±２０℃の温度で終了し、その後放冷して鋼板のスケール中の空孔（ボイド）率とスケールと地鉄界面の剥離割合の合計が１５％以下とすることを特徴とするレーザ切断性が優れた厚鋼板の製造法。
ここで、Ｔａ＝１．２５Ｔｓ−４４０（℃）
Ｔａ：圧延終了温度（℃）        Ｔｓ：スラブ加熱温度（℃）


【手続補正５】
【補正対象書類名】明細書
【補正対象項目名】００１２
【補正方法】変更
【補正の内容】
【００１２】
（４）  質量％で、
Ｃ：０．０６〜０．３％、
Ｓｉ：０．５％以下、
Ｍｎ：０．４〜１．５％、
Ｐ：０．０１５％以下、
Ｓ：０．０１％以下、
Ａｌ：０．０５％以下、
Ｏ：０．００３５％以下、
Ｎ：０．００６％以下
を含有し、残部が鉄および不可避的不純物からなる鋼を連続鋳造法によってスラブとし、その後１１００℃以下の温度に再加熱後、圧延開始時にデスケーリングによりスケールを排除し、圧延をＴａ±２０℃の温度で終了し、その後水冷して鋼板のスケール中の空孔（ボイド）率とスケールと地鉄界面の剥離割合の合計が１５％以下とすることを特徴とするレーザ切断性が優れた厚鋼板の製造法。
ここで、Ｔａ＝１．２５Ｔｓ−４４０（℃）
Ｔａ：圧延終了温度（℃）        Ｔｓ：スラブ加熱温度（℃）


【手続補正６】
【補正対象書類名】明細書
【補正対象項目名】００１３
【補正方法】変更
【補正の内容】
【００１３】
（５）  質量％で、
Ｃ：０．０６〜０．３％、
Ｓｉ：０．５％以下、
Ｍｎ：０．４〜１．５％、
Ｐ：０．０１５％以下、
Ｓ：０．０１％以下、
Ａｌ：０．０５％以下、
Ｏ：０．００３５％以下、
Ｎ：０．００６％以下
を含有し、
Ｔｉ：０．０２％以下、
Ｎｂ：０．０６％以下、
Ｖ：０．０４％以下、
Ｎｉ：０．３％以下、
Ｃｕ：０．３％以下、
Ｍｏ：０．７％以下
の内の１種または２種以上を更に加え、残部が鉄および不可避的不純物からなる鋼を連続鋳造法によってスラブとし、その後１１００℃以下の温度に再加熱後、圧延開始時にデスケーリングによりスケールを排除し、圧延をＴａ±２０℃の温度で終了し、その後放冷して鋼板のスケール中の空孔（ボイド）率とスケールと地鉄界面の剥離割合の合計が１５％以下とすることを特徴とするレーザ切断性が優れた厚鋼板の製造法。
ここで、Ｔａ＝１．２５Ｔｓ−４４０（℃）
Ｔａ：圧延終了温度（℃）        Ｔｓ：スラブ加熱温度（℃）


【手続補正７】
【補正対象書類名】明細書
【補正対象項目名】００１４
【補正方法】変更
【補正の内容】
【００１４】
（６）  質量％で、
Ｃ：０．０６〜０．３％、
Ｓｉ：０．５％以下、
Ｍｎ：０．４〜１．５％、
Ｐ：０．０１５％以下、
Ｓ：０．０１％以下、
Ａｌ：０．０５％以下、
Ｏ：０．００３５％以下、
Ｎ：０．００６％以下
を含有し、
Ｔｉ：０．０２％以下、
Ｎｂ：０．０６％以下、
Ｖ：０．０４％以下、
Ｎｉ：０．３％以下、
Ｃｕ：０．３％以下、
Ｍｏ：０．７％以下
の内の１種または２種以上を更に加え、残部が鉄および不可避的不純物からなる鋼を連続鋳造法によってスラブとし、その後１１００℃以下の温度に再加熱後、圧延開始時にデスケーリングによりスケールを排除し、圧延をＴａ±２０℃の温度で終了し、その後水冷して鋼板のスケール中の空孔（ボイド）率とスケールと地鉄界面の剥離割合の合計が１５％以下とすることを特徴とするレーザ切断性が優れた厚鋼板の製造法。
ここで、Ｔａ＝１．２５Ｔｓ−４４０（℃）
Ｔａ：圧延終了温度（℃）        Ｔｓ：スラブ加熱温度（℃）